(57)【要約】【課題】層の面方向における端部側の外表面の質感（グロス調やマット調）を容易に調整することが可能な三次元造形物の製造方法を提供すること、および、外表面の質感に優れた三次元造形物を提供すること。【解決手段】本発明の三次元造形物の製造方法は、層を積層することにより三次元造形物を製造する三次元造形物の製造方法であって、粒子を含む三次元造形用組成物を用いて層を形成する層形成工程と、前記層に前記粒子同士を結合する本体部形成用インクを吐出し、前記三次元造形物の本体となる本体部を形成する本体部形成工程と、犠牲層形成用インクのみを用いて、犠牲層を形成する犠牲層形成工程と、を有し、前記層における前記本体部の少なくとも一部が、当該本体部と同じ階層に形成された前記犠牲層と接していることを特徴とする。【選択図】なし【特許請求の範囲】
【請求項１】
層を積層することにより三次元造形物を製造する三次元造形物の製造方法であって、
粒子を含む三次元造形用組成物を用いて層を形成する層形成工程と、
前記層に前記粒子同士を結合する本体部形成用インクを吐出し、前記三次元造形物の本体となる本体部を形成する本体部形成工程と、
犠牲層形成用インクのみを用いて、犠牲層を形成する犠牲層形成工程と、を有し、
前記層における前記本体部の少なくとも一部が、当該本体部と同じ階層に形成された前記犠牲層と接していることを特徴とする三次元造形物の製造方法。
【請求項２】
積層した複数の前記層のうちの、前記層の積層方向における最も下流側に形成した前記層に対して、前記本体部形成用インクを吐出して前記本体部を形成する際に、
前記本体部中に含まれる複数の前記粒子を結合するのに必要な前記本体部形成用インクの量を１００質量部としたとき、前記本体部を形成するために前記層に吐出する前記本体部形成用インクの量は、１１０質量部以上１４０質量部以下である請求項１に記載の三次元造形物の製造方法。
【請求項３】
前記犠牲層の少なくとも一部が、当該犠牲層と同じ階層に形成された前記本体部と、離間されている請求項１または２に記載の三次元造形物の製造方法。
【請求項４】
前記犠牲層形成用インクは、テトラヒドロフルフリル（メタ）アクリレート、エトキシエトキシエチル（メタ）アクリレート、ポリエチレングリコールジ（メタ）アクリレート、および、（メタ）アクリロイルモルフォリン、（メタ）アクリル酸２−（２−ビニロキシエトキシ）エチルよりなる群から選択される１種または２種以上を含むものである請求項１ないし３のいずれか１項に記載の三次元造形物の製造方法。
【請求項５】
前記粒子の平均粒径は、１μｍ以上２５μｍ以下である請求項１ないし４のいずれか１項に記載の三次元造形物の製造方法。
【請求項６】
前記三次元造形用組成物は、水系溶剤と水溶性樹脂を含む請求項１ないし５のいずれか１項に記載の三次元造形物の製造方法。
【請求項７】
請求項１ないし６のいずれか１項に記載の三次元造形物の製造方法により製造されたことを特徴とする三次元造形物。
【発明の詳細な説明】
【技術分野】
【０００１】
本発明は、三次元造形物の製造方法および三次元造形物に関する。
【背景技術】
【０００２】
粉体を結合液で固めながら、三次元物体を造形する技術が知られている（例えば、特許文献１参照）。この技術では、次のような操作を繰り返すことによって三次元物体を造形する。まず、粉体を均一な厚さで薄く敷き詰めて粉体層を形成し、この粉体層の所望部分に結合液を吐出することによって粉体同士を結合させる。この結果、粉体層の中で、結合液が吐出された部分だけが結合して、薄い板状の部材（以下、「断面部材」という）が形成される。その後、その粉体層の上にさらに粉体層を薄く形成し、所望部分に結合液（硬化性インク）を吐出する。その結果、新たに形成された粉体層の結合液が吐出された部分にも、新たな断面部材が形成される。このとき、粉体層上に吐出した結合液が染み込んで、先に形成された断面部材に到達するので、新たに形成された断面部材は先に形成された断面部材にも結合される。このような操作を繰り返して、薄い板状の断面部材を一層ずつ積層することによって、三次元物体を造形することができる。
【０００３】
このような三次元造形技術は、造形しようとする物体の三次元形状データさえあれば、粉体を結合させて直ちに造形可能であり、造形に先立って金型を作成するなどの必要がないので、迅速にしかも安価に三次元物体を造形することが可能である。また、薄い板状の断面部材を一層ずつ積層して造形するので、例えば内部構造を有する複雑な物体であっても、複数の部品に分けることなく一体の造形物として形成することが可能である。
【０００４】
しかしながら、従来の粉体を用いた製造方法では、粉体の凹凸が外表面に影響して、外表面の質感がマット調になってしまい、グロス調の表現をするのが困難であった。
【先行技術文献】
【特許文献】
【０００５】
【特許文献１】特開平６−２１８７１２号公報
【発明の概要】
【発明が解決しようとする課題】
【０００６】
本発明の目的は、層の面方向における端部側の外表面の質感（グロス調やマット調）を容易に調整することが可能な三次元造形物の製造方法を提供すること、および、外表面の質感に優れた三次元造形物を提供することにある。
【課題を解決するための手段】
【０００７】
このような目的は、下記の本発明により達成される。
本発明の三次元造形物の製造方法は、層を積層することにより三次元造形物を製造する三次元造形物の製造方法であって、
粒子を含む三次元造形用組成物を用いて層を形成する層形成工程と、
前記層に前記粒子同士を結合する本体部形成用インクを吐出し、前記三次元造形物の本体となる本体部を形成する本体部形成工程と、
犠牲層形成用インクのみを用いて、犠牲層を形成する犠牲層形成工程と、を有し、
前記層における前記本体部の少なくとも一部が、当該本体部と同じ階層に形成された前記犠牲層と接していることを特徴とする。
【０００８】
これにより、層の面方向における端部側の外表面の質感（グロス調やマット調）を容易に調整することができる。
【０００９】
本発明の三次元造形物の製造方法では、積層した複数の前記層のうちの、前記層の積層方向における最も下流側に形成した前記層に対して、前記本体部形成用インクを吐出して前記本体部を形成する際に、
前記本体部中に含まれる複数の前記粒子を結合するのに必要な前記本体部形成用インクの量を１００質量部としたとき、前記本体部を形成するために前記層に吐出する前記本体部形成用インクの量は、１１０質量部以上１４０質量部以下であることが好ましい。
【００１０】
これにより、形成される三次元造形物の層の積層方向における最も下流側の質感をより効率よくグロス調に調整することができる。
【００１１】
本発明の三次元造形物の製造方法では、前記犠牲層の少なくとも一部が、当該犠牲層と同じ階層に形成された前記本体部と、離間されていることが好ましい。
これにより、当該離間した部分の外表面の質感をマット調にすることができる。
【００１２】
本発明の三次元造形物の製造方法では、前記犠牲層形成用インクは、テトラヒドロフルフリル（メタ）アクリレート、エトキシエトキシエチル（メタ）アクリレート、ポリエチレングリコールジ（メタ）アクリレート、および、（メタ）アクリロイルモルフォリン、（メタ）アクリル酸２−（２−ビニロキシエトキシ）エチルよりなる群から選択される１種または２種以上を含むものであることが好ましい。
これにより、犠牲層を容易に除去することができる。
【００１３】
本発明の三次元造形物の製造方法では、前記粒子の平均粒径は、１μｍ以上２５μｍ以下であることが好ましい。
【００１４】
これにより、層の面方向における端部側の外表面の質感（グロス調やマット調）をより容易に調整することができる。
【００１５】
本発明の三次元造形物の製造方法では、前記三次元造形用組成物は、水系溶剤と水溶性樹脂を含むことが好ましい。
これにより、三次元造形物の生産性を特に優れたものとすることができる。
【００１６】
本発明の三次元造形物は、本発明の三次元造形物の製造方法により製造されたことを特徴とする。
これにより、外表面の質感に優れた三次元造形物を提供することができる。
【図面の簡単な説明】
【００１７】
【図１】本発明の三次元造形物の製造方法の好適な実施形態について、各工程を示す模式図である。
【図２】本発明の三次元造形物の製造方法の好適な実施形態について、各工程を示す模式図である。
【図３】本発明の三次元造形物の製造方法の好適な実施形態について、各工程を示す模式図である。
【図４】三次元造形物製造装置の好適な実施形態を上から平面視した平面図である。
【図５】図４に示す三次元造形物製造装置の側面図である。
【発明を実施するための形態】
【００１８】
以下、添付する図面を参照しつつ、本発明の好適な実施形態について詳細な説明をする。
【００１９】
１．三次元造形物の製造方法
まず、本発明の三次元造形物の製造方法について説明する。
【００２０】
図１、図２、図３は、本発明の三次元造形物の製造方法の好適な実施形態について、各工程を示す模式図である。
【００２１】
図１、図２、図３に示すように、本実施形態の三次元造形物の製造方法は、層１を積層することにより三次元造形物を製造する三次元造形物の製造方法であり、粒子を含む三次元造形用組成物を用いて、層１を形成する層形成工程と、犠牲層形成用インク２のみを用いて犠牲層２０を形成する犠牲層形成工程と、層１に対して、粒子同士を結合する本体部形成用インク３を吐出し、本体部３０を形成する本体部形成工程と、を有している。
【００２２】
さらに、本実施形態の三次元造形物の製造方法では、層１における本体部３０の少なくとも一部が、当該本体部３０と同じ階層に形成された犠牲層２０と接している。
【００２３】
このような特徴を有することにより、層１の面方向における端部側の外表面の質感（グロス調やマット調）を容易に調整することができる。その結果、外表面の質感に優れた三次元造形物を提供することができる。
【００２４】
以下、本実施形態の三次元造形物の製造方法の各工程について、添付する図面を参照しつつ、説明する。
【００２５】
＜層形成工程＞
まず、図１（ａ）に示すように、造形ステージ１０２上に、粒子を含む三次元造形用組成物を用いて、層１を形成する。
【００２６】
本工程は、例えば、スキージ法、スクリーン印刷法、ドクターブレード法、スピンコート法等の方法を用いることにより行うことができる。
【００２７】
本工程で形成される層１の厚さは、特に限定されないが、１０μｍ以上１００μｍ以下であるのが好ましく、１０μｍ以上５０μｍ以下であるのがより好ましい。これにより、三次元造形物１０００の生産性を十分に優れたものとしつつ、製造される三次元造形物１０００における不本意な凹凸の発生等をより効果的に防止することができる。
【００２８】
なお、三次元造形用組成物中に水系溶媒が含まれている場合には、層１を加熱して、層１を乾燥してもよい。
【００２９】
＜インク浸透抑制層形成工程＞
本工程では、図１（ｂ）に示すように、インク浸透抑制層４０を形成する。
【００３０】
本実施形態では、形成した層１に対して、後述する犠牲層を形成するための犠牲層形成用インク２を吐出し、インク浸透抑制層４０を形成する。なお、犠牲層形成用インク２については後に詳述する。
【００３１】
インク浸透抑制層４０は、当該インク浸透抑制層４０上に吐出する犠牲層形成用インク２および上の階層の層１（当該インク浸透抑制層４０に積層した層１）に対して吐出する本体部形成用インク３が下の階層の層１に浸透を抑制する機能を有している。
【００３２】
また、このようなインク浸透抑制層４０を形成することで、最終的に得られる三次元造形物１０００の取り出しやすさを向上させることができる。
【００３３】
本工程において、必要に応じて、吐出した犠牲層形成用インク２を硬化する処理を行ってもよい。
【００３４】
硬化処理は、硬化成分の種類により異なるが、例えば、硬化成分が熱硬化性の場合、加熱により行うことができ、硬化成分が光硬化性の場合、対応する光の照射により行うことができる（例えば、硬化成分が紫外線硬化性の場合は紫外線の照射により行うことができる）。
【００３５】
＜犠牲層形成工程＞
次に、図１（ｃ）に示すように、インク浸透抑制層４０上に、犠牲層形成用インク２を吐出することにより、犠牲層２０を形成する。
【００３６】
犠牲層２０は、当該犠牲層２０と同じ階層に形成される本体部３０の層１の面方向の端部と接する位置に形成される。言い換えると、犠牲層２０は、三次元造形物の外表面と接する位置に形成される。
【００３７】
このように、犠牲層形成用インク２のみを用いて形成された犠牲層２０は、その表面の質感がグロス調となっている。そして、犠牲層２０と本体部３０とが接することで、犠牲層２０のグロス調の面形状が本体部３０の接触している面３１に転写される。その結果、形成される三次元造形物１０００の層の面方向における外表面の質感をグロス調に調整することができる。
【００３８】
層１の積層方向における、犠牲層２０の厚さは、形成する層１の厚さとほぼ同等に形成するのが好ましい。
【００３９】
本工程において、必要に応じて、吐出した犠牲層形成用インク２を硬化する処理を行ってもよい。
硬化処理は、インク浸透抑制層形成工程の場合と同じである。
【００４０】
＜層形成工程（第２層形成工程）＞
次に、図１（ｄ）に示すように、犠牲層２０が形成された面上に、層１を形成する。
【００４１】
本工程において、犠牲層２０は層１中に埋まった状態となっている。なお、犠牲層２０と層１とはほぼ面一となっている。
【００４２】
＜本体部形成工程＞
次に、図１（ｅ）に示すように、積層した層１に対して、インクジェット法により、本体部形成用インク３を吐出して、三次元造形物１０００の本体となるべき本体部３０を形成する。なお、本体部形成用インク３については、後に詳述する。
【００４３】
図１（ｅ）に示すように、本体部３０は、同じ階層の犠牲層２０と接するように形成されているため、層１の面方向の外表面の質感がグロス調に調整されている。
【００４４】
なお、本体部形成用インク３を吐出したのち、必要に応じて、吐出した本体部形成用インク３を硬化する処理を行ってもよい。硬化処理については、上記犠牲層形成用インク２の場合と同様である。
【００４５】
＜犠牲層形成工程（第２犠牲層形成工程）＞
次に、図２（ｆ）に示すように、本体部３０を形成した層１上に、犠牲層形成用インク２を吐出することにより、犠牲層２０を形成する。
【００４６】
本実施形態では、形成した犠牲層２０の少なくとも一部が、当該犠牲層２０と同じ階層に形成された本体部３０と、離間するように、犠牲層２０を形成する。
【００４７】
＜層形成工程（第２層形成工程）＞
次に、図２（ｇ）に示すように、犠牲層２０が形成された面上に、層１を形成する。
【００４８】
＜本体部形成工程＞
次に、図２（ｈ）に示すように、積層した層１に対して、インクジェット法により、本体部形成用インク３を吐出して、三次元造形物１０００の本体となるべき本体部３０を形成する。
【００４９】
形成した本体部３０の一部は、上述したように、同じ階層に形成された犠牲層２０と離間している（図２（ｈ））。このため、犠牲層２０と離間している本体部３０の面３２は、表面形状が粒子の凹凸を有する層１と接しており、層１を構成する粒子の凹凸が転写されて、マット調の質感を有するものとなる。
【００５０】
その後、第２犠牲層形成工程、第２層形成工程、本体部形成工程の一連の工程を繰り返し行う（図２（ｉ）、（ｊ）、図３（ｋ）参照）。これにより、三次元造形物１０００が得られる（図３（ｌ）参照）。
【００５１】
なお、層１の積層方向における最も下流側（最上層）に位置する本体部３０Ａを形成する際に、層１中に含まれる複数の粒子を結合するのに必要な本体部形成用インク３を吐出した場合、本体部３０表面には粒子の凹凸が現れているため、その表面をマット調とすることができる。
【００５２】
一方で、層１の積層方向における最も下流側（最上層）に位置する本体部３０Ａを形成する際に、層１中に含まれる複数の粒子を結合するのに必要な本体部形成用インク３の量よりも多く本体部形成用インク３を層１に吐出した場合、本体部３０表面には本体部形成用インク３で構成されたインク層（本体部形成用インク層）が形成されるため、当該本体部３０表面をグロス調に調整することができる。また、溶媒を含む三次元造形用組成物を用いて層１を形成し、加熱しない場合においては、本体部形成用インク３を吐出すると層１内への本体部形成用インク３の浸透が抑制される。その結果、表面にインク層（本体部形成用インク層）が形成される。そして、吐出した本体部形成用インク３を硬化処理した後、層１を乾燥しても、層１表面に硬化したインク層（本体部形成用インク層）を形成することができる。この場合においても、当該本体部３０表面をグロス調に調整することができる。
【００５３】
なお、層１の積層方向における最も下流側に位置する本体部３０を形成する際に、層１中に含まれる複数の粒子を結合するのに必要な本体部形成用インク３の量よりも多く本体部形成用インク３を層１に吐出する場合、本体部３０を形成するために層１に吐出する本体部形成用インク３の吐出量は、層１中に含まれる複数の粒子を結合するのに必要な本体部形成用インク３の量を１００質量部としたとき、１１０質量部以上１４０質量部以下であるのが好ましく、１２０質量部以上１４０質量部以下であるのがより好ましい。これにより、層の積層方向の最も下流側に面した三次元造形物１０００の外表面の質感をより効率よくグロス調にすることができる。
【００５４】
また、層１の積層方向における最も下流側に位置する本体部３０を形成する際に、層１中に含まれる複数の粒子を結合するのに必要な本体部形成用インク３の量よりも多く本体部形成用インク３を層１に吐出する場合、本体部形成用インク３を、層１の厚みに加え、層１の厚みの５％以上２０％以下の厚みの本体部形成用インク層が形成されるように吐出することが好ましく、層１の厚みの１０％以上２０％以下の厚みの本体部形成用インク層が形成されるように吐出することがより好ましい。これにより、層１の積層方向の上流側に面した外表面の質感をより効率よくグロス調にすることができる。
【００５５】
＜除去工程＞
その後、後処理工程として、各層１を構成する粒子のうち、各インクにより結合していないもの（未結合粒子）および犠牲層２０を除去する除去工程を行う（図３（ｌ））。これにより、三次元造形物１０００が取り出される。
【００５６】
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。これにより、未結合粒子を、より容易かつより確実に、三次元造形物１０００から、除去することができる。また、未結合粒子を除去する際に三次元造形物１０００に傷等の欠陥が生じることをより確実に防止することができる。また、このような方法を採用することにより、三次元造形物１０００の洗浄を兼ねて行うことができる。
【００５７】
また、犠牲層２０を除去する方法としては、例えば、犠牲層２０を選択的に溶解する液体を用いて犠牲層２０を選択的に溶解除去する方法や、本体部３０に比べて犠牲層２０の吸収性が高い液体を用いて、犠牲層２０に選択的に当該液体を吸収させることにより、犠牲層２０を膨潤させたり、犠牲層２０の機械的強度を低下させたうえで、当該犠牲層２０を剥離したり、破壊する方法等が挙げられる。
【００５８】
本工程で用いる液体としては、本体部３０、犠牲層２０の構成材料等により異なるが、例えば、水や、メタノール、エタノール、イソプロピルアルコール等のアルコール類、グリセリン、エチレングリコール、ジエチレングリコール、トリエチレングリコール、プロピレングリコール、ジプロピレングリコール等のグリコール類等を用いることができ、これらから選択される１種または２種以上を含むものであり、犠牲層の溶解性を高めるために水酸化ナトリウム、水酸化カリウム、炭酸水素ナトリウム、有機アミン等の水酸化イオンを生じる水溶性物質、剥離された犠牲層の分離を容易にする界面活性剤等を混合したものであってもよい。
【００５９】
２．本体部形成用インク
次に、本体部形成用インク３について説明する。
本体部形成用インク３は、少なくとも硬化性樹脂（硬化成分）を含むものである。
【００６０】
硬化性樹脂は、硬化することによって、粒子を結合する機能を備えた成分である。
硬化性樹脂としては、例えば、熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。各種硬化性樹脂の中でも、得られる三次元造形物の機械的強度や三次元造形物の生産性、本体部形成用インク３の保存安定性等の観点から、特に、紫外線硬化性樹脂（重合性化合物）が好ましい。
【００６１】
紫外線硬化性樹脂としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【００６２】
本体部形成用インク３中における硬化性樹脂の含有率は、８０質量％以上であるのが好ましく、８５質量％以上であるのがより好ましい。これにより、最終的に得られる三次元造形物の機械的強度を特に優れたものとすることができる。
【００６３】
また、本体部形成用インク３は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【００６４】
特に、本体部形成用インク３が着色剤を含むことにより、着色剤の色に対応する色に着色された三次元造形物を得ることができる。
【００６５】
特に、着色剤として、顔料を含むことにより、本体部形成用インク３、三次元造形物の耐光性を良好なものとすることができる。顔料は、無機顔料および有機顔料のいずれも使用することができる。
【００６６】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
【００６７】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【００６８】
本体部形成用インク３が顔料を含むものである場合、当該顔料の平均粒径は、３００ｎｍ以下であるのが好ましく、５０ｎｍ以上２５０ｎｍ以下であるのがより好ましい。これにより、本体部形成用インク３の吐出安定性や本体部形成用インク３中における顔料の分散安定性を特に優れたものとすることができるとともに、より優れた画質の画像を形成することができる。
【００６９】
本体部形成用インク３が着色剤を含むものである場合、当該本体部形成用インク３中における着色剤の含有率は、１質量％以上２０質量％以下であるのが好ましい。これにより、特に優れた隠蔽性および色再現性が得られる。
【００７０】
特に、本体部形成用インク３が着色剤として酸化チタンを含むものである場合、当該本体部形成用インク３中における酸化チタンの含有率は、１２質量％以上１８質量％以下であるのが好ましく、１４質量％以上１６質量％以下であるのがより好ましい。これにより、特に優れた隠蔽性が得られる。
【００７１】
本体部形成用インク３が顔料を含む場合に、分散剤をさらに含むものであると、顔料の分散性をより良好なものとすることができる。その結果、顔料の偏りによる部分的な機械的強度の低下をより効果的に抑制することができる。
【００７２】
分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。
【００７３】
本体部形成用インク３が界面活性剤を含むものであると、三次元造形物の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。
【００７４】
また、本体部形成用インク３は、溶剤を含むものであってもよい。これにより、本体部形成用インク３の粘度調整を好適に行うことでき、本体部形成用インク３が高粘度の成分を含むものであっても、本体部形成用インク３のインクジェット方式による吐出安定性を特に優れたものとすることができる。
【００７５】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【００７６】
また、本体部形成用インク３の粘度は、１０ｍＰａ・ｓ以上２５ｍＰａ・ｓ以下であるのが好ましく、１５ｍＰａ・ｓ以上２０ｍＰａ・ｓ以下であるのがより好ましい。これにより、インクジェット法によるインクの吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
【００７７】
また、三次元造形物の製造には、複数種の本体部形成用インク３を用いてもよい。
例えば、着色剤を含む本体部形成用インク３（カラーインク）と、着色剤を含まない本体部形成用インク３（クリアインク）とを用いてもよい。これにより、例えば、三次元造形物の外観上、色調に影響を与える領域に付与する本体部形成用インク３として着色剤を含む本体部形成用インク３を用い、三次元造形物の外観上、色調に影響を与えない領域に付与する本体部形成用インク３として着色剤を含まない本体部形成用インク３を用いてもよい。また、最終的に得られる三次元造形物において、着色剤を含む本体部形成用インク３を用いて形成された領域の外表面に、着色剤を含まない本体部形成用インク３を用いた領域（コート層）を設けるように、複数種の本体部形成用インク３を併用してもよい。
【００７８】
また、例えば、異なる組成の着色剤を含む複数種の本体部形成用インク３を用いてもよい。これにより、これらの本体部形成用インク３の組み合わせにより、表現できる色再現領域を広いものとすることができる。
【００７９】
複数種の本体部形成用インク３を用いる場合、少なくとも、シアンの本体部形成用インク３、マゼンタの本体部形成用インク３およびイエローの本体部形成用インク３を用いるのが好ましい。これにより、これらの本体部形成用インク３の組み合わせにより、表現できる色再現領域をより広いものとすることができる。
【００８０】
また、白色（ホワイト）の本体部形成用インク３を、他の有色の本体部形成用インク３と併用することにより、例えば、以下のような効果が得られる。すなわち、最終的に得られる三次元造形物を、白色（ホワイト）の本体部形成用インク３が付与された第１の領域と、第１の領域と重なり合い、かつ、第１の領域よりも外表面側に設けられた白色以外の有色の本体部形成用インク３が付与された領域とを有するものとすることができる。これにより、白色（ホワイト）の本体部形成用インク３が付与された第１の領域が隠蔽性を発揮することができ、三次元造形物の彩度をより高めることができる。
【００８１】
３．犠牲層形成用インク
次に、犠牲層形成用インクについて説明する。
犠牲層形成用インク２は、少なくとも硬化性樹脂（硬化成分）を含むものである。
【００８２】
犠牲層形成用インク２は、除去工程においてその硬化物が除去可能なものであれば特に限定されないが、テトラヒドロフルフリル（メタ）アクリレート、エトキシエトキシエチル（メタ）アクリレート、ポリエチレングリコールジ（メタ）アクリレート、および、（メタ）アクリロイルモルフォリン、（メタ）アクリル酸２−（２−ビニロキシエトキシ）エチルよりなる群から選択される１種または２種以上を含むのが好ましい。
【００８３】
これにより、より適切な硬化速度で犠牲層形成用インク２を硬化させることができる。また、犠牲層２０を容易に除去することができる。
【００８４】
犠牲層形成用インク２中における硬化成分の含有率は、８３質量％以上９８．５質量％以下であるのが好ましく、８７質量％以上９５．４質量％以下であるのがより好ましい。
【００８５】
これにより、形成される犠牲層２０の形状の安定性を特に優れたものとすることができる。
【００８６】
また、犠牲層形成用インク２は、重合開始剤を含むものであるのが好ましい。これにより、三次元造形物１０００の製造時における犠牲層形成用インク２の硬化速度を適度に速めることができ、三次元造形物１０００の生産性を特に優れたものとすることができる。また、形成される犠牲層２０の形状の安定性を特に優れたものとすることができる。その結果、最終的に得られる三次元造形物１０００の寸法精度を特に優れたものとすることができる。
【００８７】
犠牲層形成用インク２を構成する重合開始剤としては、特に限定されないが、ビス（２，４，６−トリメチルベンゾイル）−フェニルフォスフィンオキサイド、２，４，６−トリメチルベンゾイル−ジフェニル−フォスフィンオキサイドを含むものであるのが好ましい。このような重合開始剤を含むことにより、より適切な硬化速度で犠牲層形成用インク２を硬化させることができる。
【００８８】
犠牲層形成用インク２中における重合開始剤の含有率の具体的な値としては、１．５質量％以上１７質量％以下であるのが好ましく、４．６質量％以上１３質量％以下であるのがより好ましい。
【００８９】
これにより、より適切な硬化速度で犠牲層形成用インク２を硬化させることができ、三次元造形物１０００の生産性を特に優れたものとすることができる。
【００９０】
また、犠牲層形成用インク２は、前述した以外の成分を含むものであってもよい。このような成分としては、例えば、顔料、染料等の各種着色剤；分散剤；界面活性剤；増感剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【００９１】
特に、犠牲層形成用インク２が着色剤を含むことにより、犠牲層２０の視認性が向上し、最終的に得られる三次元造形物１０００において、犠牲層２０の少なくとも一部が不本意に残存することをより確実に防止することができる。
【００９２】
犠牲層形成用インク２を構成する着色剤としては、例えば、本体部形成用インク３の構成成分として例示した着色剤と同様のものが挙げられるが、三次元造形物１０００の表面の法線方向から観察した際に当該犠牲層形成用インク２により形成される犠牲層２０と重なり合う本体部３０の色（三次元造形物１０００の外観上視認されるべき色）とは異なる色となるような着色剤であるのが好ましい。これにより、前述したような効果がより顕著に発揮される。
【００９３】
犠牲層形成用インク２が顔料を含む場合に、分散剤をさらに含むものであると、顔料の分散性をより良好なものとすることができる。犠牲層形成用インク２を構成する分散剤としては、例えば、本体部形成用インク３の構成成分として例示した分散剤と同様のものが挙げられる。
【００９４】
また、犠牲層形成用インク２の粘度は、１０ｍＰａ・ｓ以上３０ｍＰａ・ｓ以下であるのが好ましく、１５ｍＰａ・ｓ以上２５ｍＰａ・ｓ以下であるのがより好ましい。
【００９５】
これにより、インクジェット法による犠牲層形成用インク２の吐出安定性を特に優れたものとすることができる。
【００９６】
また、三次元造形物１０００の製造には、複数種の犠牲層形成用インク２を用いてもよい。
【００９７】
例えば、本体部形成用インク３の硬化時における粘弾性が互いに異なる２種以上の犠牲層形成用インク２を備えるものであってもよい。
【００９８】
これにより、最終的に得られる三次元造形物１０００を、微細な質感の程度が互いに異なる複数の領域を有するものとして得ることができる。その結果、より複雑な外観の表現が可能となり、三次元造形物１０００の美的外観（審美性）、高級感等を特に優れたものとすることができる。
【００９９】
４．三次元造形用組成物
次に、三次元造形用組成物について詳細に説明する。
三次元造形用組成物は、複数の粒子を含むものである。
【０１００】
以下、各成分について詳細に説明する。
≪粒子≫
粒子としては、いかなる粒子を用いることができるが、多孔質の粒子（多孔質粒子）で構成されていることが好ましい。これにより、三次元造形物を製造する際に、本体部形成用インク３中の硬化性成分を空孔内に好適に侵入させることができ、結果として、機械的強度に優れた三次元造形物の製造に好適に用いることができる。
【０１０１】
粒子の構成材料としては、例えば、無機材料や有機材料、これらの複合体等が挙げられる。
【０１０２】
粒子を構成する無機材料としては、例えば、各種金属や金属化合物等が挙げられる。金属化合物としては、例えば、アルミニウム、チタン、鉄、銅、マグネシウム、ステンレス鋼、マルエージング鋼、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミニウム等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等、石膏（硫酸カルシウムの各水和物、硫酸カルシウムの無水物）が挙げられる。
【０１０３】
粒子を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロース；ゼラチン；デンプン；キチン；キトサン等が挙げられる。
【０１０４】
中でも、粒子は、無機材料で構成されたものであるのが好ましく、金属酸化物で構成されたものであるのがより好ましく、シリカで構成されたものであるのがさらに好ましい。これにより、三次元造形物の機械的強度、耐光性等の特性を特に優れたものとすることができる。また、シリカは、流動性にも優れているため、厚さの均一性がより高い層の形成に有利であるとともに、三次元造形物の生産性、寸法精度を特に優れたものとすることができる。
【０１０５】
粒子の平均粒径は、特に限定されないが、１μｍ以上２５μｍ以下であるのが好ましく、１μｍ以上１５μｍ以下であるのがより好ましい。これにより、層１の積層方向の上流側に面した外表面の質感（グロス調やマット調）をより容易に調整することができる。また、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用組成物の流動性を特に優れたものとし、三次元造形物の生産性を特に優れたものとすることができる。なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１０６】
粒子のＤｍａｘは、３μｍ以上４０μｍ以下であるのが好ましく、５μｍ以上３０μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用組成物の流動性を特に優れたものとし、三次元造形物の生産性を特に優れたものとすることができる。
【０１０７】
粒子は、いかなる形状を有するものであってもよいが、球形状をなすものであるのが好ましい。これにより、三次元造形用組成物の流動性を特に優れたものとし、三次元造形物の生産性を特に優れたものとすることができるとともに、製造される三次元造形物における不本意な凹凸の発生等をより効果的に防止し、三次元造形物の寸法精度を特に優れたものとすることができる。
【０１０８】
三次元造形用組成物中における三次元造形用粉末の含有率は、１０質量％以上９０質量％以下であるのが好ましく、１５質量％以上５８質量％以下であるのがより好ましい。粒子は多孔性であってもよく、かさ密度が概ね０．１ｇ／ｃｍ３〜１．０ｇ／ｃｍ３の範囲が適当であり、０．１５ｇ／ｃｍ３〜０．５ｇ／ｃｍ３の範囲の多孔性粉末がより好ましい。これにより、三次元造形用組成物の流動性を十分に優れたものとしつつ、最終的に得られる三次元造形物の機械的強度を特に優れたものとすることができる。
【０１０９】
≪水系溶媒≫
三次元造形用組成物は、水系溶媒を含んでいてもよい。水系溶媒を含むことにより、三次元造形用組成物の流動性を特に優れたものとし、三次元造形物の生産性を特に優れたものとすることができる。
【０１１０】
三次元造形用組成物を構成する水系溶媒としては、水および／または水との相溶性に優れる液体で構成されたものであるが、主として水で構成されたものであるのが好ましく、特に、水の含有率が７０ｗｔ％以上のものであるのが好ましく、９０ｗｔ％以上のものであるのがより好ましい。これにより、三次元造形用組成物の流動性、三次元造形用組成物を用いて形成される層１の組成の均一性を特に優れたものとすることができる。また、水は層１形成後の除去が容易であるとともに、三次元造形物中に残存した場合においても悪影響を与えにくい。また、人体に対する安全性、環境問題の観点等からも有利である。
【０１１１】
三次元造形用組成物中における溶媒の含有率は、５質量％以上７５質量％以下であるのが好ましく、３５質量％以上７０質量％以下であるのがより好ましい。これにより、前述したような溶媒を含むことによる効果がより顕著に発揮されるとともに、三次元造形物の製造過程において溶媒を短時間で容易に除去することができるため、三次元造形物の生産性向上の観点から有利である。
【０１１２】
特に、三次元造形用組成物が水系溶媒として水を含むものである場合、三次元造形用組成物中における水の含有率は、２０質量％以上７３質量％以下であるのが好ましく、５０質量％以上７０質量％以下であるのがより好ましい。これにより、前述したような効果がより顕著に発揮される。
【０１１３】
≪水溶性樹脂≫
三次元造形用組成物は、水溶性樹脂を含むものであってもよい。水溶性樹脂を含むことにより、粒子同士を結合（仮固定）し、粒子の不本意な飛散等を効果的に防止することができる。これにより、作業者の安全や、製造される三次元造形物の寸法精度の向上を図ることができる。また、水溶性樹脂は、粒子表面との親和性が高いため、粒子表面を容易に被覆することができる。
【０１１４】
水溶性樹脂は、少なくともその一部が水に可溶なものであるのが好ましく、例えば、２５℃における水に対する溶解度（水１００ｇに溶解可能な質量）が５［ｇ／１００ｇ水］以上のものであるのがより好ましく、１０［ｇ／１００ｇ水］以上のものであるのがさらに好ましい。これにより、粒子表面との親和性をより高いものとすることができるとともに、未結合粒子除去工程において、未結合粒子をより容易に除去することができる。
【０１１５】
三次元造形用組成物中において、水溶性樹脂は、少なくとも層形成工程において、液状の状態（例えば、溶解状態、溶融状態等）をなすものであるのが好ましい。これにより、容易かつ確実に、三次元造形用組成物を用いて形成される層１の厚さの均一性を、より高いものとすることができる。
【０１１６】
水溶性樹脂としては、ポリビニルアルコール、ポリビニルピロリドン、ポリアクリル酸ナトリウム、ポリアクリル酸アンモニウム、カルボキシメチルセルロース、ヒドロキシエチルセルロース、ポリエチレンオキサイド、ポリエチレングリコール、ポリアクリルアミド、ポリエチレンイミンからなる群から選択される少なくとも１種を含むものを用いるのが好ましい。これにより、水溶性樹脂と粒子との親和性（水溶性樹脂が有する水溶性の官能基と粒子表面の水酸基またはカルボキシル基またはアミノ基との間で水素結合）を特に高いものとすることができる。
【０１１７】
また、水溶性樹脂は水酸基を有し、水系溶媒との親和性（溶解性）が高いため容易に均一に溶解させることができる。三次元造形用組成物中における水溶性樹脂の含有率は、粒子の嵩体積に対して、１５体積％以下であるのが好ましく、２体積％以上５体積％以下であるのがより好ましい。これにより、前述したような水溶性樹脂の機能を十分に発揮させつつ、本体部形成用インク３が侵入する空間をより広く確保することができ、三次元造形物の機械的強度を特に優れたものとすることができる。
【０１１８】
≪その他の成分≫
また、三次元造形用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０１１９】
５．三次元造形物製造装置
次に、三次元造形物製造装置の好適な実施形態について説明する。
【０１２０】
図４は、三次元造形物製造装置の好適な実施形態を上から平面視した平面図、図５は、図４に示す三次元造形物製造装置の側面図である。
【０１２１】
三次元造形物製造装置１００は、図４、図５に示すように、三次元造形物が造形される造形部１０と、三次元造形用組成物を供給する供給部１１と、供給された三次元造形用組成物を用いて造形部１０に三次元造形用組成物の層１を形成するスキージ（層形成手段）１２と、層１を形成した際に余剰の三次元造形用組成物を回収する回収部１３と、層１を加熱する加熱手段１４と、犠牲層形成用インク２および本体部形成用インク３を吐出する吐出部１５と、層１、インク浸透抑制層４０および犠牲層２０に対して紫外線を照射する紫外線照射手段１６と、を有している。
【０１２２】
造形部１０は、図４、図５に示すように、枠体１０１と、枠体１０１内部に設けられた造形ステージ１０２とを有している。
枠体１０１は、枠状の部材で構成されている。
【０１２３】
造形ステージ１０２は、ＸＹ平面において矩形型の形状を有している。
造形ステージ１０２は、図示せぬ駆動手段によってＺ軸方向に可動（昇降）するよう構成されている。
枠体１０１の内壁面と造形ステージ１０２とで形成される領域に層１が形成される。
【０１２４】
また、造形部１０は、図示せぬ駆動手段によってＸ軸方向に駆動可能となっている。
そして、造形部１０が、Ｘ軸方向、すなわち、後述する吐出部１５の描画領域へ移動することで、吐出部１５によって層１に犠牲層形成用インク２および本体部形成用インク３が吐出される。
【０１２５】
供給部１１は、三次元造形物製造装置１００内に三次元造形用組成物を供給する機能を有している。
【０１２６】
供給部１１は、三次元造形用組成物が供給される供給領域１１１と、供給領域１１１に対して三次元造形用組成物を供給する供給手段１１２とを有している。
【０１２７】
供給領域１１１は、Ｘ軸方向に長尺の長方形状をなしており、枠体１０１の一辺と接するように設けられている。また、供給領域１１１は、枠体１０１の上面と面一となるように設けられている。
【０１２８】
供給領域１１１に供給された三次元造形用組成物は、後述するスキージ１２により、造形ステージ１０２に搬送され、層１を形成する。
【０１２９】
スキージ（層形成手段）１２は、Ｘ軸方向に長尺の板状をなしている。また、スキージ１２は、図示せぬ駆動手段によってＹ軸方向に駆動するよう構成されている。また、スキージ１２は、その短軸方向の先端が、枠体１０１の上面および供給領域１１１と接するよう構成されている。
【０１３０】
このスキージ１２は、Ｙ軸方向に移動しながら、供給領域１１１に供給された三次元造形用組成物を造形ステージ１０２に搬送し、造形ステージ１０２上に層１を形成する。
【０１３１】
本実施形態では、スキージ１２の移動方向と、造形部１０の移動方向とが交差（直交）するよう構成されている。このような構成とすることにより、吐出部１５による本体部形成用インク３の吐出が行われている際に、次の層１の形成の準備を行うことができ、三次元造形物の生産効率を向上させることができる。
【０１３２】
回収部１３は、上面が開口した箱状の部材であり、造形部１０とは別体として設けられている。この回収部１３は、層１の形成で余剰となった三次元造形用組成物を回収する機能を有している。
【０１３３】
回収部１３は、枠体１０１と接しており、枠体１０１を介して供給部１１と対向するように設けられている。
【０１３４】
スキージ１２によって運ばれた余剰の三次元造形用組成物は、この回収部１３で回収され、回収された三次元造形用組成物は、再利用に供される。
【０１３５】
加熱手段１４は、層１を加熱して、層１を乾燥させる機能を有している。すなわち、層１中に含まれる溶媒の少なくとも一部を除去する機能を有している。
【０１３６】
吐出部１５は、形成した層１に対して本体部形成用インク３を吐出する機能を有している。
【０１３７】
具体的には、造形ステージ１０２上に層１を形成した造形部１０がＸ軸方向に移動し、吐出部１５の下部の描画領域に差し掛かった際に、層１に対して吐出部１５から犠牲層形成用インク２および本体部形成用インク３が吐出される。
【０１３８】
吐出部１５は、インクジェット方式で、犠牲層形成用インク２および本体部形成用インク３の液滴を吐出する液滴吐出ヘッドが搭載されている。また、吐出部１５は、図示せぬ本体部形成用インク３供給部を備えている。本実施形態では、いわゆるピエゾ駆動方式の液滴吐出ヘッドが採用されている。液滴吐出ヘッドは、本体部形成用インク３が吐出される複数のノズル列と犠牲層形成用インク２が吐出される複数のノズル列を有しており、造形ステージ１０２の移動方向における吐出部１５の最上流と最下流側には犠牲層形成用インク２のノズル列が配置されている。これにより三次元造形物１０００の生産性に優れ、高い寸法精度で三次元造形物１０００を製造することができる。
【０１３９】
紫外線照射手段１６は、吐出部１５の移動方向（Ｘ軸方向）の両端に２つ設けられている。
【０１４０】
紫外線照射手段１６は、層１に対して紫外線を照射することにより、層１中の硬化性成分を硬化させ、層１中の粒子同士を結合させる機能を有している。また、犠牲層２０中の硬化性成分を硬化させる機能を有している。また、紫外線照射手段１６は、吐出部１５と独立して図中上下方向に移動することができる。これにより、層１に対しての照射距離を調整することができる。
【０１４１】
なお、上述した説明では、層形成手段として、スキージ１２を用いた場合について説明したが、スキージに限定されず、例えば、ローラーであってもよい。
【０１４２】
また、回収部１３には、スキージ１２に付着した三次元造形用組成物を除去する除去手段を設けてもよい。除去手段としては、超音波、ふき取り、静電気等を用いることができる。
【０１４３】
また、上記説明では、紫外線照射手段１６を有するものとして説明したが、これに限定されない。例えば、硬化性成分が熱硬化性樹脂を含む場合には、加熱手段であってもよい。
【０１４４】
６．三次元造形物
本発明の三次元造形物は、前述したような三次元造形物の製造方法を用いて製造されたものである。これにより、外表面の質感に優れた三次元造形物を提供することができる。
【０１４５】
本発明の三次元造形物の用途は、特に限定されないが、例えば、人形、フィギュア等の鑑賞物・展示物；インプラント等の医療機器等が挙げられる。
【０１４６】
また、本発明の三次元造形物は、プロトタイプ、量産品、オーダーメード品のいずれに適用されるものであってもよい。
【０１４７】
以上、本発明の好適な実施形態について説明したが、本発明は、これらに限定されるものではない。
【０１４８】
例えば、前述した実施形態では、回収部と造形部とが別体となっている構成について説明したが、これに限定されず、回収部と造形部とは一体的に構成されていてもよい。この場合、スキージは移動せずに、造形部および回収部の移動によって層を形成するものであってもよい。
【０１４９】
また、本発明の三次元造形物の製造方法においては、必要に応じて、前処理工程、後処理工程を行ってもよい。
【０１５０】
前処理工程としては、例えば、造形ステージの清掃工程等が挙げられる。
後処理工程としては、例えば、洗浄工程、バリ取り等を行う形状調整工程、着色工程、被覆層形成工程、未硬化の紫外線硬化性樹脂を確実に硬化させるための光照射処理や加熱処理を行う紫外線硬化性樹脂硬化完了工程等が挙げられる。
【０１５１】
また、前述した実施形態では、全ての層に対して、本体部形成用インク３を付与するものとして説明したが、本体部形成用インク３が付与されない層を有していてもよい。例えば、造形ステージの直上に形成された層に対して、本体部形成用インク３を付与しないものとし、犠牲層として機能させてもよい。
【０１５２】
また、前述した実施形態では、インク浸透抑制層を形成するものとして説明したが、インク浸透抑制層を形成しなくてもよい。
【０１５３】
また、前述した実施形態では、吐出工程をインクジェット法により行う場合について中心的に説明したが、吐出工程は他の方法（例えば、他の印刷方法）を用いて行うものであってもよい。
【符号の説明】
【０１５４】
１…層
２…犠牲層形成用インク
３…本体部形成用インク
１０…造形部
１１…供給部
１２…スキージ（層形成手段）
１３…回収部
１４…加熱手段
１５…吐出部
１６…紫外線照射手段
２０…犠牲層
３０、３０Ａ…本体部
３１、３２…面
４０…インク浸透抑制層
１００…三次元造形物製造装置
１０１…枠体
１０２…造形ステージ
１１１…供給領域
１１２…供給手段
１０００…三次元造形物
【図１】
2016198930.tif 000002
【図２】
2016198930.tif 000003
【図３】
2016198930.tif 000004
【図４】
2016198930.tif 000005
【図５】
2016198930.tif 000006